도포 원액 1 을 고형분 이 4 . 5 질량 ％ 가 되 도록 2 - 부탄올 / 에탄올 의 혼합 용제 로 희석 한 것 을 표면층 형성 용 도포 액 1 으로 하 였 다 . 표면층 형성 용 도포 액 1 의 점도 를 B 형 점도계 ( 도키 산 교 가부 시 키가 이샤 제조 RE 500 L , 0 . 8 ° ×R 24 콘 로터 사용 ) 로 측정 한 바 , 1 ㎫· s 이하 였 다 . 측정 조건 은 측정 온도 25 ℃, 샘플 량 은 0 . 6 ㎖ 로 행하 였 다 .